【手続補正書】
【提出日】平成21年12月24日(2009.12.24)
【手続補正１】
【補正対象書類名】特許請求の範囲
【補正対象項目名】全文
【補正方法】変更
【補正の内容】
【特許請求の範囲】
【請求項１】
下記一般式（Ｉ）、（Ｉ−６）、（Ｉ−９）および（Ｉ−１１）のいずれか１つで表される環状リン化合物である難燃剤と、細孔容積が１．８ｍｌ／ｇ以下で、ＪＩＳ  Ｋ５１０１法による吸油量が５０ｍｌ／１００g以上の多孔質構造体である親水性シリカパウダーと、樹脂とを含有し、前記環状リン化合物と前記親水性シリカパウダーとの合計含有量が１０〜４５質量％である樹脂組成物を成形又は塗膜化したことを特徴とする難燃性樹脂加工品。
【化１】
2006328125.tif 000001
（式（Ｉ）中、Ｒ１〜Ｒ３は、水素、炭素数１〜８のアルキル基、シクロヘキシル基、又はフェニル基から選ばれる基である。Ｘは、水素、‐ＣＨ２‐ＮＨＣＯＮＨ２基、‐ＣＨＲ４Ｒ５、‐ＯＲ４、‐ＮＲ４Ｒ５から選ばれる基であって、Ｒ４、Ｒ５は水素、炭素数１〜８のアルキル基、炭素数１〜８のアルケニル基（ただし、不飽和結合を末端に有するものは除く）、炭素数１２以下のアリール基（該基中の炭素原子に結合した水素原子の一部又は全部が炭素数７以下のアルキル基、及び／又はヒドロキシル基に置換されていてもよい）のいずれかである。）
【請求項２】
前記親水性シリカパウダーは、平均粒子径が１５μｍ以下である請求項１記載の難燃性樹脂加工品。
【請求項３】
前記親水性シリカパウダーは、ｐＨが４〜７である請求項１又は２記載の難燃性樹脂加工品。
【請求項４】
前記樹脂組成物が、前記環状リン化合物を５質量％以上、及び、前記親水性シリカパウダーを２質量％以上含有する請求項１〜３のいずれか一つに記載の難燃性樹脂加工品。
【請求項５】
前記樹脂組成物が、末端に不飽和基を有する反応性有機リン系難燃剤を更に含有する請求項１〜４のいずれか一つに記載の難燃性樹脂加工品。
【請求項６】
前記樹脂組成物が、前記反応性有機リン系難燃剤を２種類以上含有し、そのうち少なくとも１種類が多官能性の反応性難燃剤である請求項５記載の難燃性樹脂加工品。
【請求項７】
前記樹脂組成物が、前記反応性有機リン系難燃剤を０．５〜１０質量％含有する請求項５又は６記載の難燃性樹脂加工品。
【請求項８】
前記樹脂と前記反応性有機リン系難燃剤とを、線量１０ｋＧｙ以上の電子線又はγ線の照射によって反応させて得られる請求項５〜７のいずれか１つに記載の難燃性樹脂加工品。
【請求項９】
前記樹脂と前記反応性有機リン系難燃剤とを、前記樹脂組成物を成形する温度より５℃以上高い温度で反応させて得られる請求項５〜７のいずれか１つに記載の難燃性樹脂加工品。
【請求項１０】
前記樹脂組成物が、前記反応性有機リン系難燃剤以外の、末端に少なくとも１つの不飽和基を有する環状の含窒素化合物である難燃剤を更に含有する請求項１〜９のいずれか一つに記載の難燃性樹脂加工品。
【請求項１１】
前記樹脂組成物が、主骨格の末端に不飽和基を有する多官能性のモノマー又はオリゴマーである架橋剤を更に含有する請求項１〜１０のいずれか一つに記載の難燃性樹脂加工品。
【請求項１２】
前記難燃性樹脂加工品全体に対して、１〜４５質量％の無機充填材を含有する請求項１〜１１のいずれか一つに記載の難燃性樹脂加工品。
【請求項１３】
前記充填材としてシリケート層が積層してなる層状のクレーを含有し、前記層状のクレーを前記難燃性樹脂加工品全体に対して１〜８質量％含有する請求項１２記載の難燃性樹脂加工品。
【請求項１４】
前記難燃性樹脂加工品全体に対して、５〜５０質量％の強化繊維を含有する請求項１〜１３のいずれか一つに記載の難燃性樹脂加工品。
【請求項１５】
前記難燃性樹脂加工品が、成形品、塗膜、封止剤より選択される１つである請求項１〜１４のいずれか１つに記載の難燃性樹脂加工品。
【請求項１６】
前記難燃性樹脂加工品が、電気部品又は電子部品として用いられるものである請求項１〜１５のいずれか１つに記載の難燃性樹脂加工品。
【手続補正２】
【補正対象書類名】明細書
【補正対象項目名】００１４
【補正方法】変更
【補正の内容】
【００１４】
上記目的を達成するため、本発明の難燃性樹脂加工品は、下記一般式（Ｉ）、（Ｉ−６）、（Ｉ−９）および（Ｉ−１１）のいずれか１つで表される環状リン化合物である難燃剤と、細孔容積が１．８ｍｌ／ｇ以下で、ＪＩＳ  Ｋ５１０１法による吸油量が５０ｍｌ／１００g以上の多孔質構造体である親水性シリカパウダーと、樹脂とを含有し、前記環状リン化合物と前記親水性シリカパウダーとの合計含有量が１０〜４５質量％である樹脂組成物を成形又は塗膜化したことを特徴とする。
【手続補正３】
【補正対象書類名】明細書
【補正対象項目名】００１５
【補正方法】変更
【補正の内容】
【００１５】
【化１】
2006328125.tif 000002
【手続補正４】
【補正対象書類名】明細書
【補正対象項目名】００１７
【補正方法】変更
【補正の内容】
【００１７】
上記式（Ｉ）、（Ｉ−６）、（Ｉ−９）および（Ｉ−１１）の環状リン化合物を樹脂中に均一に包含させることで、熱的、化学的に安定な状態が得られる。また、この環状リン化合物は、燃焼時に、熱的・化学的に極めて安定な構造の下記式（Ｉ−ａ）に示すリンラジカルを生成しやすい。そのため、燃焼時において、樹脂分解等に伴ない、スス成分が生成・堆積したチャー（熱分解残渣）が形成されると共にこのリンラジカルが表面に移行して、燃焼を促進するＨラジカルや、ＯＨラジカル等を補足（ラジカルトラップ）したり、難燃剤成分の未分解物などと反応して、熱的・化学的に極めて安定な構造を有するリン化合物が表面に析出し、難燃効果の高いリン化合物による拡散層（難燃層）がチャーの表面に形成される。また、この環状リン化合物は比較的低温で気化しやすいため、空洞の多いチャーを形成しやすく、高い気相効果が得られるので極めて高い難燃性が得られる。そして、上記親水性シリカパウダーは、難燃剤の性能劣化することがなく吸着できるので、樹脂加工品 表面への難燃剤のブリードアウトを防止できると共に、このシリカパウダーは樹脂との相溶性がよいため、樹脂中に難燃剤の分散を均一化できるので、少ない添加量であっても優れた難燃性を発揮することができる。
【手続補正５】
【補正対象書類名】明細書
【補正対象項目名】００１９
【補正方法】変更
【補正の内容】
【００１９】
また、上記の難燃性樹脂加工品においては、親水性シリカパウダーは、平均粒子径が１５μｍ以下であることが好ましい。更にまた、ｐＨが４〜７であることが好ましい。
【手続補正６】
【補正対象書類名】明細書
【補正対象項目名】０１２０
【補正方法】変更
【補正の内容】
【０１２０】
（実施例４）
実施例１において、無機充填材としてシリカパウダー（富士シリシア化学社製：５３０）の代わりに、粒径４．１μｍ、平均細孔容積１．２５ｍｌ／ｇ、吸油量２２０ｍｌ／１００ｇ、ｐＨ２．５のシリカパウダー（富士シリシア化学社製：４３５）を７質量配合し、難燃剤として上記式（Ｉ‐１）の環状リン化合物の代わりに上記式（Ｉ‐５）（三光化学社製）の環状リン化合物を１３質量部配合し、新たに難燃剤として上記式（II‐１７）の反応性有機リン系難燃剤を５質量部配合した以外は実施例１の混合組成・成形加工条件で成形品を得た。その後、上記成形品に、３０ｋＧｙのγ線を照射して実施例４の電気・電子部品並びに自動車用等の樹脂加工品を得た。